(57)【要約】【課題】耐熱性試験後においても、高い白色度を保持することができる白色樹脂組成物を提供する。【解決手段】白色顔料と、平均粒子径０．０５〜１μｍの合成炭酸カルシウムの表面を縮合リン酸及び有機変性シリコーンオイルで表面処理した表面処理炭酸カルシウムと、樹脂とを含む白色樹脂組成物であって、前記白色顔料と前記表面処理炭酸カルシウムの含有比率が、質量比（白色顔料：表面処理炭酸カルシウム）で、９０：１０〜６０：４０の範囲内であり、樹脂組成物中の前記白色顔料及び前記表面処理炭酸カルシウムの合計の含有量が、５〜７０質量％の範囲内であることを特徴としている。【選択図】なし【特許請求の範囲】
【請求項１】
白色顔料と、平均粒子径０．０５〜１μｍの合成炭酸カルシウムの表面を縮合リン酸及び有機変性シリコーンオイルで表面処理した表面処理炭酸カルシウムと、樹脂とを含む白色樹脂組成物であって、
前記白色顔料と前記表面処理炭酸カルシウムの含有比率が、質量比（白色顔料：表面処理炭酸カルシウム）で、９０：１０〜６０：４０の範囲内であり、
樹脂組成物中の前記白色顔料及び前記表面処理炭酸カルシウムの合計の含有量が、５〜７０質量％の範囲内である、白色樹脂組成物。
【請求項２】
前記表面処理炭酸カルシウム中のリン含有量が、０．２〜２質量％の範囲内となるように、前記縮合リン酸で炭酸カルシウムが表面処理されている、請求項１に記載の白色樹脂組成物。
【請求項３】
前記表面処理炭酸カルシウムにおける前記有機変性シリコーンオイルの処理量が、炭酸カルシウム１００質量部に対して、０．１〜１０質量部の範囲内である、請求項１または２に記載の白色樹脂組成物。
【請求項４】
前記有機変性シリコーンオイルが、エポキシ変性シリコーンオイルである、請求項１〜３のいずれか１項に記載の白色樹脂組成物。
【請求項５】
前記白色顔料が、酸化チタンである、請求項１〜４のいずれか１項に記載の白色樹脂組成物。
【発明の詳細な説明】
【技術分野】
【０００１】
本発明は、白色顔料と表面処理炭酸カルシウムを含む白色樹脂組成物に関するものである。
【背景技術】
【０００２】
白色顔料と表面処理炭酸カルシウムを含む白色樹脂組成物としては、白色顔料とシリカ処理炭酸カルシウムとを併用した白色樹脂組成物が、特許文献１に開示されている。
【先行技術文献】
【特許文献】
【０００３】
【特許文献１】特開２０１４−５８４２７号公報
【発明の概要】
【発明が解決しようとする課題】
【０００４】
特許文献１に開示されているように、白色顔料とシリカ処理炭酸カルシウムとを併用することにより、高い白色度を樹脂に付与することができる。近年は、さらに耐熱性試験後においても、高い白色度を保持することができる白色樹脂組成物が求められている。
【０００５】
本発明の目的は、耐熱性試験後においても、高い白色度を保持することができる白色樹脂組成物を提供することにある。
【課題を解決するための手段】
【０００６】
本発明の白色樹脂組成物は、白色顔料と、平均粒子径０．０５〜１μｍの合成炭酸カルシウムの表面を縮合リン酸及び有機変性シリコーンオイルで表面処理した表面処理炭酸カルシウムと、樹脂とを含む白色樹脂組成物であって、前記白色顔料と前記表面処理炭酸カルシウムの含有比率が、質量比（白色顔料：表面処理炭酸カルシウム）で、９０：１０〜６０：４０の範囲内であり、樹脂組成物中の前記白色顔料及び前記表面処理炭酸カルシウムの合計の含有量が、５〜７０質量％の範囲内であることを特徴としている。
【０００７】
表面処理炭酸カルシウム中のリン含有量は、０．２〜２質量％の範囲内となるように、縮合リン酸で炭酸カルシウムが表面処理されていることが好ましい。
【０００８】
表面処理炭酸カルシウムにおける有機変性シリコーンオイルの処理量は、炭酸カルシウム１００質量部に対して、０．１〜１０質量部の範囲内であることが好ましい。
【０００９】
有機変性シリコーンオイルとしては、エポキシ変性シリコーンオイルが挙げられる。
【００１０】
白色顔料としては、酸化チタンを用いることが好ましい。
【発明の効果】
【００１１】
本発明によれば、耐熱性試験後においても、高い白色度を保持することができる白色樹脂組成物を提供することができる。
【発明を実施するための形態】
【００１２】
以下、本発明について、さらに詳細に説明する。
【００１３】
＜表面処理炭酸カルシウム＞
本発明において用いる表面処理炭酸カルシウムは、平均粒子径０．０５〜１μｍの合成炭酸カルシウムの表面を縮合リン酸及び有機変性シリコーンオイルで表面処理した表面処理炭酸カルシウムである。処理ベースの炭酸カルシウムの平均粒子径は、０．０５〜１μｍの範囲内であり、さらに好ましくは０．０８〜０．５μｍの範囲内であり、さらに好ましくは０．１〜０．３μｍの範囲内である。平均粒子径がこのような範囲からはずれると、白色顔料との併用による高い白色度を保持できない場合がある。表面処理炭酸カルシウムの平均粒子径も、上記の処理ベースの炭酸カルシウムの平均粒子径と同様の範囲内であることが好ましい。
【００１４】
本発明において平均粒子径は、電子顕微鏡写真による画像解析により測定することができる。
【００１５】
合成炭酸カルシウムは、例えば水酸化カルシウムを炭酸ガスと反応させることによって製造することができる。水酸化カルシウムは、例えば酸化カルシウムを水と反応させることによって製造することができる。酸化カルシウムは、例えば石灰石原石をコークスなどと混合し焼成することによって製造することができる。この場合、焼成時に炭酸ガスが発生するので、この炭酸ガスを水酸化カルシウムの水懸濁液中に吹き込み、炭酸ガスを水酸化カルシウムと反応させることによって炭酸カルシウムを製造することができる。
【００１６】
合成炭酸カルシウムは、カルサイト結晶を有することが好ましい。また、合成炭酸カルシウムは、略立方体の形状を有していることが好ましい。
【００１７】
（縮合リン酸による表面処理）
縮合リン酸としては、ピロリン酸、メタリン酸などの縮合リン酸を用いることができる。
【００１８】
炭酸カルシウムを縮合リン酸で表面処理する方法としては、湿式処理及び乾式処理が挙げられる。
【００１９】
湿式処理は、炭酸カルシウムの水懸濁液に、縮合リン酸を添加し混合した後、炭酸カルシウムを濾過し、乾燥する方法である。この方法では、縮合リン酸のナトリウム塩やカリウム塩などのアルカリ金属塩等を用いてもよい。しかしながら、表面処理炭酸カルシウムに含有させるナトリウムまたはカリウムなどのアルカリ金属の含有量を低減する観点からは、塩の形態ではなく、酸の形態で用いることが好ましい。
【００２０】
乾式処理は、炭酸カルシウムの粉末に、縮合リン酸を添加し混合した後、乾燥する方法である。縮合リン酸は、溶液の形態で添加することができる。
【００２１】
縮合リン酸の処理量は、表面処理炭酸カルシウム中のリン含有量が、０．２〜２質量％の範囲内となるような処理量であることが好ましい。表面処理炭酸カルシウム中のリン含有量は、０．４〜１．８質量％の範囲内であることがさらに好ましく、０．６〜１．６質量％の範囲内であることが特に好ましい。縮合リン酸の処理量が少なすぎると、表面処理されていない炭酸カルシウム表面が存在し、そこが起点となって樹脂が劣化着色するため、樹脂の白色度を高く保持できない場合がある。また、縮合リン酸の処理量が多くなりすぎると、炭酸カルシウム表面と反応してない遊離した縮合リン酸が樹脂と反応し樹脂が着色するため、樹脂の白色度を高く保持できない場合がある。
【００２２】
表面処理炭酸カルシウム中のリン含有量は、例えば、ＩＣＰ発光分光分析法で測定することができる。
【００２３】
（有機変性シリコーンオイルによる表面処理）
有機変性シリコーンオイルとしては、エポキシ変性シリコーンオイル、アミノ変性シリコーンオイル、アミン変性シリコーンオイル、メルカプト変性シリコーンオイル、カルボキシル変性シリコーンオイル、ポリエーテル変性シリコーンオイル、フロロアルキル変性シリコーンオイル、長鎖アルキル変性シリコーンオイル、フェニル変性シリコーンオイル、高級脂肪酸エステル変性シリコーンオイル、高級脂肪酸アミド変性シリコーンオイル、アクリル変性シリコーンオイル、メタクリル変性シリコーンオイル、カルボン酸無水物変性シリコーンオイル、カルビノール変性シリコーンオイル、ジオール変性シリコーンオイルなどが挙げられる。これらの中でも、特にエポキシ変性シリコーンオイルが好ましく用いられる。エポキシ変性シリコーンオイルとしては、両末端型エポキシ変性シリコーンオイル、片末端型エポキシ変性シリコーンオイル、側鎖型エポキシ変性シリコーンオイル、側鎖両末端型エポキシ変性シリコーンオイルなどがある。
【００２４】
有機変性シリコーンオイルを表面処理する方法としては、炭酸カルシウム粉末に有機変性シリコーンオイルを添加し混合した後、加熱乾燥する乾式処理方法が好ましく用いられる。有機変性シリコーンオイルは、必要に応じて、溶媒に溶解した溶液の状態で添加することが好ましい。
【００２５】
縮合リン酸で処理した後、有機変性シリコーンオイルで処理する場合には、縮合リン酸で処理した後の表面処理炭酸カルシウムの粉末に、有機変性シリコーンオイルを添加して処理する。
【００２６】
有機変性シリコーンオイルの処理量は、炭酸カルシウム１００質量部に対し、０．１〜１０質量部であることが好ましく、さらに好ましくは０．２〜５質量部であり、さらに好ましくは０．５〜３質量部である。有機変性シリコーンオイルの処理量が少なすぎると、樹脂の白色度を高く保持できない場合がある。また、有機変性シリコーンオイルの処理量が多くなりすぎると、樹脂の表面に有機変性シリコーンオイルがブリードアウトし、樹脂の表面を汚染する場合がある。
【００２７】
縮合リン酸による表面処理及び有機変性シリコーンオイルによる表面処理の順序としては、縮合リン酸で処理した後、有機変性シリコーンオイルで処理することが好ましい。しかしながら、縮合リン酸と有機変性シリコーンオイルとを同時に表面処理してもよく、有機変性シリコーンオイルで表面処理した後、縮合リン酸で表面処理してもよい。
【００２８】
＜白色顔料＞
白色顔料としては、酸化チタン、酸化亜鉛、硫化亜鉛などが挙げられる。これらの中でも酸化チタンを用いることが特に好ましい。
【００２９】
＜樹脂＞
本発明において用いる樹脂は、熱可塑性樹脂及び熱硬化性樹脂のいずれでもよい。
【００３０】
熱可塑性樹脂としては、ポリアミド、ポリアセタール、ポリフェニレンサルファイド、ポリカーボネート、ポリブチレンテレフタレート、ポリエチレンテレフタレート、変性ポリフェニレンエーテル、ポリシクロヘキサンジメチレンテレフタレート、液晶ポリエステル、ポリエーテルイミドなどが挙げられる。また、熱可塑性樹脂は、複数のポリマーを混合したポリマーアロイであってもよい。熱硬化性樹脂としては、エポキシ樹脂、フェノール樹脂、不飽和ポリエステル樹脂、アミノ樹脂、ユリア樹脂、シリコーン樹脂などが挙げられる。
【００３１】
（配合割合）
白色顔料と表面処理炭酸カルシウムの含有比率は、質量比（白色顔料：表面処理炭酸カルシウム）で、９０：１０〜６０：４０の範囲内であり、好ましくは、８０：２０〜７０：３０の範囲内である。表面処理炭酸カルシウムの含有比率が少なすぎると、耐熱性試験後において、高い白色度を保持することができるという効果が十分に得られない場合がある。また、表面処理炭酸カルシウムの含有比率が多過ぎても、高い白色度を保持することができるという効果が十分に得られない場合がある。
【００３２】
樹脂組成物中の白色顔料及び表面処理炭酸カルシウムの合計の含有量は、５〜７０質量％の範囲内であり、好ましくは、１０〜７０質量％の範囲内であり、さらに好ましくは２０〜７０質量％の範囲内である。白色顔料及び表面処理炭酸カルシウムの合計の含有量が少なすぎると、樹脂に高い白色度を十分に与えることができない場合がある。また、白色顔料及び表面処理炭酸カルシウムの合計の含有量が多過ぎると、樹脂組成物の機械的強度が低下したり、また白色顔料及び表面処理炭酸カルシウムを樹脂に配合することが困難になり、樹脂組成物の成形性が悪くなる場合がある。
【００３３】
（白色樹脂組成物の製造）
本発明の白色樹脂組成物は、白色顔料と表面処理炭酸カルシウムとを、樹脂中に混合し、白色顔料及び表面処理炭酸カルシウムを、樹脂中に分散させることにより製造することができる。白色樹脂組成物の製造方法は、使用する樹脂に応じて適宜公知の方法により製造することができる。
【００３４】
樹脂として熱可塑性樹脂を用いる場合、熱可塑性樹脂を加熱溶融した状態で、白色顔料及び表面処理炭酸カルシウムを添加し、例えば、二軸押出混練機やニーダ―等を用いて樹脂中に白色顔料及び表面処理炭酸カルシウムを含有させることができる。
【００３５】
また、樹脂に白色顔料及び表面処理炭酸カルシウムを高濃度に含有させたマスターバッチを作製し、このマスターバッチに樹脂を添加することによって、白色樹脂組成物を製造してもよい。さらに、本発明の白色樹脂組成物を使用した成形品は、使用する樹脂に応じて適宜公知の方法により製造することができる。例えば、射出成形や押出成形、インフレーション成形、中空成形、圧縮成形、トランスファー成形等を用いることができる。
【実施例】
【００３６】
以下、本発明に従う具体的な実施例を説明するが、本発明はこれらの実施例に限定されるものではない。
【００３７】
［表面処理炭酸カルシウムの調製］
（調製例１）
平均粒子径０．１５μｍ（電子顕微鏡写真による画像解析による測定）である合成炭酸カルシウムを、処理ベースの炭酸カルシウムとして用いた。なお、この合成炭酸カルシウムの形状は、略立方体の形状であり、結晶形態はカルサイト結晶である。
【００３８】
この合成炭酸カルシウムの１０質量％の水懸濁液（スラリー）を調製し、この炭酸カルシウム水懸濁液に、ピロリン酸が５質量部となるように、ピロリン酸の１０質量％希釈水溶液を添加し、１０分間撹拌混合した。その後、脱水・乾燥・粉砕して、ピロリン酸を処理した縮合リン酸処理炭酸カルシウムを得た。
【００３９】
得られた縮合リン酸処理炭酸カルシウムを攪拌混合器に入れ、縮合リン酸処理炭酸カルシウム中の炭酸カルシウム１００質量部に対して、２質量部となるように両末端エポキシ変性シリコーンオイルを添加し、８０℃で１０分間撹拌混合して、縮合リン酸及び有機変性シリコーンオイルで表面処理した表面処理炭酸カルシウムを得た。
【００４０】
得られた表面処理炭酸カルシウムのリン含有量を、ＩＣＰ発光分光分析法で測定したところ、０．９質量％であった。
【００４１】
（調製例２）
平均粒子径０．０５μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００４２】
（調製例３）
平均粒子径０．１μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００４３】
（調製例４）
平均粒子径０．３μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００４４】
（調製例５）
平均粒子径０．５μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００４５】
（調製例６）
平均粒子径１μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００４６】
（調製例７）
有機変性シリコーンオイルの処理量を０．５質量部とする以外は、調製例１と同様にして表面処理炭酸カルシウムを得た。
【００４７】
（調製例８）
有機変性シリコーンオイルの処理量を５質量部とする以外は、調製例１と同様にして表面処理炭酸カルシウムを得た。
【００４８】
（調製例９）
ピロリン酸の添加量を１．５質量部とする以外は、調製例１と同様にして表面処理炭酸カルシウムを得た。得られた表面処理炭酸カルシウムのリン含有量を、ＩＣＰ発光分光分析法で測定したところ、０．３質量％であった。
【００４９】
（調製例１０）
ピロリン酸の添加量を１０質量部とする以外は、調製例１と同様にして表面処理炭酸カルシウムを得た。得られた表面処理炭酸カルシウムのリン含有量を、ＩＣＰ発光分光分析法で測定したところ、１．９質量％であった。
【００５０】
（調製例１１）
縮合リン酸として、ピロリン酸に代えて、メタリン酸を用いる以外は、調製例１と同様にして表面処理炭酸カルシウムを得た。
【００５１】
（調製例１２）
両末端エポキシ変性シリコーンオイルに代えて、片末端エポキシ変性シリコーンオイルを用いる以外は、調製例１と同様にして表面処理炭酸カルシウムを得た。
【００５２】
（比較調製例１）
平均粒子径０．０３μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００５３】
（比較調製例２）
平均粒子径２μｍの合成炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００５４】
（比較調製例３）
平均粒子径２μｍである重質炭酸カルシウムを、処理ベースの炭酸カルシウムとして用いる以外は、調製例１と同様にして表面処理炭酸カルシウムを得た。得られた表面処理炭酸カルシウムのリン含有量を、ＩＣＰ発光分光分析法で測定したところ、０．９質量％であった。
【００５５】
なお、この重質炭酸カルシウムの形状は、不定形であり、結晶形態はカルサイト結晶である。
【００５６】
（比較調製例４）
調製例１の炭酸カルシウム水懸濁液に、水ガラス３号を、合成炭酸カルシウム１００質量部に対し、ＳｉＯ２として２質量部の処理量となるように添加した。添加後、１０分間攪拌し、その後、炭酸ガスを導入して炭酸カルシウムの表面にシリカを析出させた。その後、脱水・乾燥・粉砕して、シリカ処理炭酸カルシウムを得た。
【００５７】
得られたシリカ処理炭酸カルシウムを攪拌混合器に入れ、シリカ処理炭酸カルシウム中の炭酸カルシウム１００質量部に対して、２質量部となるように両末端エポキシ変性シリコーンオイルを添加し、８０℃で１０分間撹拌混合して、シリカ及び有機変性シリコーンオイルで表面処理した表面処理炭酸カルシウムを得た。
【００５８】
（比較調製例５）
調製例１の縮合リン酸処理炭酸カルシウムを、有機変性シリコーンオイルで処理せずにそのまま用いた。
【００５９】
（比較調製例６）
平均粒子径０．１５μｍである合成炭酸カルシウムを攪拌混合器に入れ、炭酸カルシウム１００質量部に対して、２質量部となるように両末端エポキシ変性シリコーンオイルを添加し、８０℃で１０分間撹拌混合して、有機変性シリコーンオイルのみで表面処理した表面処理炭酸カルシウムを得た。
【００６０】
＜実験１＞
［白色樹脂組成物の調製］
（実施例１〜４及び比較例１〜４）
樹脂として、ポリアミド樹脂（デュポン社製、ザイテル１０１Ｌ）を用いた。白色顔料としては、酸化チタン（石原産業社製、ＣＲ−６０−２）を用いた。
【００６１】
樹脂６０質量部に対し、調製例１で得られた表面処理炭酸カルシウム及び白色顔料を、表１に示す配合量となるように配合し、二軸押出機を用いて造粒した。造粒したペレットを射出成形機で平板状の試験片成形体を作製した。
【００６２】
なお、比較例４においては、表面処理炭酸カルシウムの代わりに、平均粒子径０．１５μｍの無処理炭酸カルシウムを用いた。
【００６３】
［耐熱性試験前及び耐熱性試験後の白色度の測定］
得られた白色樹脂組成物の成形体について、以下のようにして耐熱性試験前及び耐熱性試験後の白色度を測定した。
【００６４】
白色度の測定は、分光白色度計（東京電色社製ＥＲＰ−８０ＷＸ）を用いて、ＪＩＳ−Ｚ８７３０に規定されるハンターの色差式による明度（Ｌ値）、赤色度（ａ値）及び黄色度（ｂ値）を３回測定し、３回の平均値を求めた。下記式により、白色度Ｗ（ハンター式）を算出した。
【００６５】
Ｗ＝１００−〔（１００−Ｌ）２＋ａ２＋ｂ２〕１／２
式中、ａは赤色度（ａ値）を表し、ｂは黄色度（ｂ値）を表し、Ｌは明度（Ｌ値）を表す。
【００６６】
耐熱性試験は、成形体を１６０℃の雰囲気下に２時間暴露することにより行った。耐熱性試験前及び耐熱性試験後の成形体について、上記のようにして白色度を測定した。
【００６７】
耐熱性試験前の白色度及び耐熱性試験後の白色度を、表１に示す。
【００６８】
【表１】
2017002180.tif 000002
【００６９】
表１に示すように、本発明に従い、白色顔料と表面処理炭酸カルシウムの含有比率を、質量比（白色顔料：表面処理炭酸カルシウム）で、９０：１０〜６０：４０の範囲内にした実施例１〜４は、白色顔料：表面処理炭酸カルシウムの含有比率が５０：５０である比較例１及び白色顔料：表面処理炭酸カルシウムの含有比率が９５：５である比較例２に比べ、耐熱性試験前及び耐熱性試験後において、高い白色度を保持している。また、実施例１〜４は、白色顔料のみを４０質量％含有する比較例３に比べ、耐熱性試験前後において、高い白色度を保持している。また、実施例１〜４は、表面処理炭酸カルシウムに代えて無処理炭酸カルシウムを用いた比較例４に比べ、耐熱性試験前後において、高い白色度を保持している。したがって、耐熱性試験前後において、高い白色度を保持できる本発明の効果は、表面処理炭酸カルシウムを用いることにより得られていることがわかる。
【００７０】
＜実験２＞
（実施例５）
表２に示すように、樹脂９５質量部に対し、白色顔料３．７５質量部、表面処理炭酸カルシウム１．２５質量部となるように配合する以外は、実施例３と同様にして白色樹脂組成物を得た。
【００７１】
（実施例６）
表２に示すように、樹脂８０質量部に対し、白色顔料１５質量部、表面処理炭酸カルシウム５質量部となるように配合する以外は、実施例３と同様にして白色樹脂組成物を得た。
【００７２】
（実施例７）
表２に示すように、樹脂４０質量部に対し、白色顔料４５質量部、表面処理炭酸カルシウム１５質量部となるように配合する以外は、実施例３と同様にして白色樹脂組成物を得た。
【００７３】
（実施例８）
表２に示すように、樹脂３０質量部に対し、白色顔料５２．５質量部、表面処理炭酸カルシウム１７．５質量部となるように配合する以外は、実施例３と同様にして白色樹脂組成物を得た。
【００７４】
（比較例５）
表２に示すように、樹脂９７質量部に対し、白色顔料２．２５質量部、表面処理炭酸カルシウム０．７５質量部となるように配合する以外は、実施例３と同様にして白色樹脂組成物を得た。
【００７５】
なお、白色顔料及び表面処理炭酸カルシウムの合計の含有量が、７０質量％を超えると、粘度が高くなり白色樹脂組成物の調製が困難になった。
【００７６】
［耐熱性試験前及び耐熱性試験後の白色度の測定］
実験１と同様にして、得られた各実施例及び各比較例の白色樹脂組成物の成形体について、耐熱性試験前及び耐熱性試験後の白色度を測定した。測定結果を表２に示す。表２には、実施例３の結果も併せて示す。
【００７７】
【表２】
2017002180.tif 000003
【００７８】
表２に示すように、本発明に従い、樹脂組成物中の白色顔料及び表面処理炭酸カルシウムの合計の含有量が、５〜７０質量％の範囲内である実施例３及び実施例５〜８は、耐熱性試験前後において、高い白色度を保持している。一方、樹脂組成物中の白色顔料及び表面処理炭酸カルシウムの合計の含有量が３質量％である比較例５では、耐熱性試験前後において高い白色度が得られていない。
【００７９】
＜実験３＞
（実施例９）
調製例２で得られた表面処理炭酸カルシウムを用いる以外は、実施例３と同様にして白色樹脂組成物を得た。
【００８０】
（実施例１０）
調製例３で得られた表面処理炭酸カルシウムを用いる以外は、実施例３と同様にして白色樹脂組成物を得た。
【００８１】
(実施例１１)
調製例４で得られた表面処理炭酸カルシウムを用いる以外は、実施例３と同様にして白色樹脂組成物を得た。
【００８２】
（実施例１２）
調製例５で得られた表面処理炭酸カルシウムを用いる以外は、実施例３と同様にして白色樹脂組成物を得た。
【００８３】
（実施例１３）
調製例６で得られた表面処理炭酸カルシウムを用いる以外は、実施例３と同様にして白色樹脂組成物を得た。
【００８４】
（比較例６）
比較調製例１で得られた表面処理炭酸カルシウムを用いる以外は、実施例３と同様にして白色樹脂組成物を得た。
【００８５】
（比較例７）
比較調製例２で得られた表面処理炭酸カルシウムを用いる以外は、実施例３と同様にして白色樹脂組成物を得た。
【００８６】
（比較例８）
比較調製例３で得られた表面処理炭酸カルシウムを用いる以外は、実施例３と同様にして白色樹脂組成物を得た。
【００８７】
［耐熱性試験前及び耐熱性試験後の白色度の測定］
実験１と同様にして、得られた各実施例及び各比較例の白色樹脂組成物の成形体について、耐熱性試験前及び耐熱性試験後の白色度を測定した。測定結果を表３に示す。表３には、実施例３の結果も併せて示す。
【００８８】
【表３】
2017002180.tif 000004
【００８９】
表３に示すように、本発明に従い、平均粒子径０．０５〜１μｍの範囲内である合成炭酸カルシウムを用いて表面処理炭酸カルシウムを調製している実施例３及び実施例９〜１３は、耐熱性試験前後において、高い白色度を保持している。一方、炭酸カルシウムの平均粒子径が本発明の範囲外である比較例６〜８では、耐熱性試験前後において高い白色度が得られていない。
【００９０】
＜実験４＞
（実施例１４）
調製例７で得られた表面処理炭酸カルシウムを用いる以外は、実施例３と同様にして、白色樹脂組成物を得た。
【００９１】
（実施例１５）
調製例８で得られた表面処理炭酸カルシウムを用いる以外は、実施例３と同様にして、白色樹脂組成物を得た。
【００９２】
（実施例１６）
調製例９で得られた表面処理炭酸カルシウムを用いる以外は、実施例３と同様にして、白色樹脂組成物を得た。
【００９３】
（実施例１７）
調製例１０で得られた表面処理炭酸カルシウムを用いる以外は、実施例３と同様にして、白色樹脂組成物を得た。
【００９４】
［耐熱性試験前及び耐熱性試験後の白色度の測定］
実験１と同様にして、得られた各実施例及び各比較例の白色樹脂組成物の成形体について、耐熱性試験前及び耐熱性試験後の白色度を測定した。測定結果を表４に示す。表４には、実施例３の結果も併せて示す。
【００９５】
【表４】
2017002180.tif 000005
【００９６】
表４に示すように、表面処理炭酸カルシウム中のリン含有量が０．２〜２質量％の範囲内であり、有機変性シリコーンオイルの処理量が炭酸カルシウム１００質量部に対して０．１〜１０質量部の範囲内である実施例３及び実施例１４〜１７は、耐熱性試験前後において、高い白色度を保持している。
【００９７】
＜実験５＞
（実施例１８）
調製例１１で得られた表面処理炭酸カルシウムを用いる以外は、実施例３と同様にして白色樹脂組成物を得た。
【００９８】
（実施例１９）
調製例１２で得られた表面処理炭酸カルシウムを用いる以外は、実施例３と同様にして白色樹脂組成物を得た。
【００９９】
（比較例９）
比較調製例４で得られた表面処理炭酸カルシウムを用いる以外は、実施例３と同様にして白色樹脂組成物を得た。
【０１００】
（比較例１０）
比較調製例５で得られた表面処理炭酸カルシウムを用いる以外は、実施例３と同様にして白色樹脂組成物を得た。
【０１０１】
（比較例１１）
比較調製例６で得られた表面処理炭酸カルシウムを用いる以外は、実施例３と同様にして白色樹脂組成物を得た。
【０１０２】
［耐熱性試験前及び耐熱性試験後の白色度の測定］
実験１と同様にして、得られた各実施例及び各比較例の白色樹脂組成物の成形体について、耐熱性試験前及び耐熱性試験後の白色度を測定した。測定結果を表５に示す。表５には、実施例３の結果も併せて示す。
【０１０３】
【表５】
2017002180.tif 000006
【０１０４】
表５に示すように、縮合リン酸としてメタリン酸を用いた実施例１８、及び有機変性シリコーンオイルとして片末端エポキシ変性シリコーンオイルを用いた実施例１９でも、耐熱性試験前後において、高い白色度を保持されていることがわかる。一方、縮合リン酸に代えて、シリカ処理した比較例９、縮合リン酸処理のみ行った比較例１０、及び有機変性シリコーンオイル処理のみ行った比較例１１では、耐熱性試験前後において高い白色度が得られていない。